(57)【要約】【課題】  本発明は、金属シートの一面に密着性に優れた印刷層を形成することができるプライマーを提供する。【解決手段】  本発明のプライマーは、金属シートの一面にプライマー層を形成するためのプライマーであって、バインダーを含有し且つ上記プライマー層の表面自由エネルギーの双極子成分（γsp）の割合が０．０１〜１８％であることを特徴とするので、金属シートの表面に塗工することによってプライマー層を形成することができ、このプライマー層上に水性インキを用いて印刷することによって、金属シート上に強固に密着した状態に印刷層を形成することができる。【選択図】  図１
2020041018.tif 000002
【特許請求の範囲】
【請求項１】
金属シートの一面にプライマー層を形成するためのプライマーであって、バインダーを含有し且つ上記プライマー層の表面自由エネルギーの双極子成分（γsp）の割合が０．０１〜１８％であることを特徴とするプライマー。
【請求項２】
プライマー層の表面自由エネルギーの分散力成分（γsd）の割合が８０〜９９％であることを特徴とする請求項１に記載のプライマー。
【請求項３】
プライマー層の表面自由エネルギーの水素結合成分（γsh）の割合が０．０１〜３．５％又は５〜１１％であることを特徴とする請求項１又は請求項２に記載のプライマー。
【請求項４】
金属シートと、上記金属シートの一面に積層一体化され且つ請求項１〜３の何れか１項に記載のプライマーから形成されたプライマー層とを有する積層シート。
【請求項５】
請求項４に記載の積層シートと、上記積層シートのプライマー層上にインクジェット方法によって形成された印刷層とを有することを特徴とする印刷シート。
【請求項６】
錠剤を収納するための錠剤収納部を有する収納シートと、上記収納シートの錠剤収納部の開口部を閉止する封止シートとを有するＰＴＰ包装体であって、上記封止シートは、請求項５に記載の印刷シートを含むことを特徴とするＰＴＰ包装体。
【発明の詳細な説明】
【技術分野】
【０００１】
本発明は、プライマー、積層シート、印刷シート及びＰＴＰ包装体に関する。
【背景技術】
【０００２】
インクジェット印刷は、水性インキを用いる印刷方法である。インクジェット印刷は、溶剤を用いないことから環境衛生上優れており、更に、高速性、低騒音性、多色印字の容易性、印刷パターンの優れた融通性、並びに、現像及び定着が不要であることから、近年、種々の用途において急速に普及している。
【０００３】
更に、多色インクジェット印刷により形成される印刷は、通常の多色印刷、例えばオフセット印刷によるものと比較して遜色なく、多色印刷及びカラー写真の分野にまで応用する試みがなされている。
【０００４】
又、現在、国内の病院や薬局で薬剤師が薬を処方する場合、医師が発行した処方箋に基づいて行われる。処方ミスを防止するために、ＰＴＰ包装体の裏面にバーコード及び薬剤情報などを印刷することが行われており、この印刷をインクジェット印刷によって行うことが検討されている。
【０００５】
特許文献１には、基材上に、下塗り塗料を塗装し、下塗り塗膜層を形成する工程と、
該下塗り塗膜層上に活性エネルギー線硬化型インキをインクジェット方式により塗装する工程と、活性エネルギー線を照射することにより該活性エネルギー線硬化型インキを硬化させる工程と、硬化した該活性エネルギー線硬化型インキ上に、上塗り塗料を塗装し上塗り塗膜層を形成する工程とを含む複層塗膜の製造方法において、該下塗り塗膜層の表面自由エネルギーが、γＳ＝２０〜５０％であり、該活性エネルギー線硬化型インキの表面張力が、４０℃において２０〜３５％であり、且つ該上塗り塗料の表面張力が、２５℃において２０〜５０％である複層塗膜の製造方法が開示されている。
【先行技術文献】
【特許文献】
【０００６】
【特許文献１】ＷＯ２０１２／１３３６６７
【発明の概要】
【発明が解決しようとする課題】
【０００７】
しかしながら、上記複層塗膜の製造方法では、基材と、この基材上に塗装された活性エネルギー線硬化型インキによる印刷層との密着一体化が不十分であるため、印刷層が基材上から容易に剥離してしまうという問題点を有している。
【０００８】
本発明は、金属シートの一面に密着性に優れた印刷層を形成することができるプライマー、並びに、このプライマーを用いた積層シート、印刷シート及びＰＴＰ包装体を提供する。
【課題を解決するための手段】
【０００９】
本発明のプライマーは、金属シートの一面にプライマー層を形成するためのプライマーであって、バインダーを含有し且つ上記プライマー層の表面自由エネルギーの双極子成分（γsp）の割合が０．０１〜１８％であることを特徴とする。
【発明の効果】
【００１０】
本発明のプライマーは、金属シートの表面に塗工することによってプライマー層を形成することができ、このプライマー層上に水性インキを用いて印刷することによって、金属シート上に強固に密着した印刷層を形成することができる。
【図面の簡単な説明】
【００１１】
【図１】ＰＴＰ包装体の一例を示した断面図である。
【発明を実施するための形態】
【００１２】
本発明のプライマーは、金属シートの一面にプライマー層を形成するためのプライマーであって、バインダーを含有し且つ上記プライマー層の表面自由エネルギーの双極子成分（γsp）の割合が０．０１〜１８％である。
【００１３】
プライマーは、バインダーを含有している。プライマーに含まれているバインダーとしては、特に限定されず、例えば、塩化ビニル−酢酸ビニル共重合体、塩化ビニル−酢酸ビニル共重合体のジカルボン酸（例えば、無水マレイン酸、イタコン酸など）変性物；ポリエステル系樹脂、ポリウレタン系樹脂、塩素化ポリオレフィン（塩素化ポリエチレン、塩素化ポリプロピレン、塩素化ポリブチレンなど）、エポキシ−メラミン樹脂（エポキシ樹脂がメラミン樹脂で変性された樹脂）などが挙げられる。バインダーは、単独で用いられても二種以上が併用されてもよい。
【００１４】
ポリエステル系樹脂は、多価カルボン酸とポリオールとの共重合体である。多価カルボン酸は、二価以上の多価カルボン酸であればよく、二価カルボン酸を含むことが好ましい。
【００１５】
二価カルボン酸としては、例えば、テレフタル酸、イソフタル酸、ベンジルマロン酸、ジフェン酸、４，４′−オキシジ安息香酸、ナフタレンジカルボン酸、５−スルホイソフタル酸ジメチルナトリウムなどの芳香族ジカルボン酸；マロン酸、ジメチルマロン酸、コハク酸、グルタル酸、アジピン酸、トリメチルアジピン酸、ピメリン酸、２，２−ジメチルグルタル酸、アゼライン酸、セバシン酸、フマル酸、マレイン酸、イタコン酸、チオジプロピオン酸、ジグリコール酸などの脂肪族ジカルボン酸；１，３−シクロペンタンジカルボン酸、１，２−シクロヘキサンジカルボン酸、１，３−シクロペンタンジカルボン酸、１，４−シクロヘキサンジカルボン酸、２，５−ノルボルナンジカルボン酸、アダマンタンジカルボン酸などの脂環族ジカルボン酸などが挙げられる。
【００１６】
ポリオールとしては、例えば、エチレングリコール、ジエチレングリコール、トリエチレングリコール、１，３−プロパンジオール、１，４−ブタンジオール、１，５−ペンタンジオール、１，６−ヘキサンジオール、１，９−ノナンジオール、１，１０−デカンジオール、１，１２−ドデカンジオール、ポリエチレングリコール、ポリテトラメチレングリコール、プロピレングリコール、ジプロピレングリコールなどが挙げられる。
【００１７】
ポリエステル系樹脂としては、例えば、ポリエチレンテレフタレート、ポリナフタレンテレフタレートなどが挙げられる。
【００１８】
ポリウレタン系樹脂は、ポリイソシアネートとポリオールとを反応させることによって得ることができる。
【００１９】
ポリイソシアネートとしては、例えば、トリレンジイソシアネート、キシリレンジイソシアネート、メチレンジフェニルジイソシアネート、フェニレンジイソシアネート、ナフタレンジイソシアネート、トリジンジイソシアネートなどの芳香族ジイソシアネート、α，α，α’，α’−テトラメチルキシリレンジイソシアネートなどの芳香環を有する脂肪族ジイソシアネート、メチレンジイソシアネート、プロピレンジイソシアネート、リジンジイソシアネート、トリメチルヘキサメチレンジイソシアネート、ヘキサメチレンジイソシアネートなどの脂肪族ジイソシアネート、シクロヘキサンジイソシアネート、メチルシクロヘキサンジイソシアネート、イソホロンジイソシアネート、ジシクロヘキシルメタンジイソシアネート、イソプロピリデンジシクロヘキシルジイソシアネートなどの脂環族ジイソシアネートなどが挙げられる。
【００２０】
ポリオールとしては、例えば、ポリエステルポリオール類、ポリカーボネートポリオール類、ポリエーテルポリオール類、ポリオレフィンポリオール類、アクリルポリオール類が挙げられる。
【００２１】
プライマーは、溶媒を更に含有しており、溶媒にバインダーが分散又は溶解している。溶媒としては、特に限定されず、非極性溶媒及び極性溶媒の何れも用いることができる。なお、溶媒は、単独で用いられても二種以上が併用されてもよい。
【００２２】
非極性溶媒としては、特に限定されず、例えば、ベンゼン、トルエン、キシレン等の芳香族炭化水素、ヘキサン、ヘプタン、オクタン、デカンなどの脂肪族炭化水素、シクロヘキサン、シクロヘキセン、メチルシクロヘキサンなどの脂環族炭化水素、ミネラルスピリット、ナフテン系溶剤、イソパラフィン系溶剤などが挙げられる。
【００２３】
極性溶剤としては、特に限定されず、例えば、水、メタノール、エタノール、イソプロピルアルコール、ブタノール、ペンタノール、ヘキサノール、プロパンジオール、フェノールなどのアルコール；アセトン、メチルイソブチルケトン（ＭＩＢＫ）、メチルエチルケトン（ＭＥＫ）、ペンタノン、ヘキサノン、イソホロン、アセトフェノンなどのケトン系溶剤；メチルセルソルブ、エチルセルソルブなどのセルソルブ系溶剤；酢酸メチル、酢酸エチル、酢酸ブチル、酢酸イソブチル、酢酸アミル、酢酸イソアミル、酢酸ペンチル、プロピオン酸メチル、ギ酸ブチルなどのエステル系溶剤などが挙げられる。
【００２４】
なお、プライマーには、必要に応じて、帯電防止剤、充填剤、紫外線吸収剤、滑剤、着色剤、消泡剤などの添加剤が含有されていてもよい。
【００２５】
プライマー中におけるバインダーの固形分濃度は、５〜３０質量％が好ましく、１０〜２０質量％がより好ましい。
【００２６】
プライマーは、バインダーと、必要に応じて含有される添加剤と、溶媒とを均一に混合させることによって得ることができる。プライマー中のバインダーは、溶媒に溶解又は分散した状態となっている。
【００２７】
上記プライマーを金属シートの一面に汎用の要領で塗工した後、プライマー中の溶媒を除去することによってプライマー層を金属シートの一面に一体的に形成して積層シートを作製することができる。
【００２８】
本発明者らは、プライマー層の表面自由エネルギー（γs）の各成分について着目し、プライマー層の表面自由エネルギー（γs）の双極子成分（γsp）の割合が０．０１〜１８％の範囲にあると、金属シート上に水性インキを用いて汎用の印刷方法、好ましくは、インクジェット印刷によって印刷層を強固に密着一体化した状態に形成させることができることを見出した。特に、本発明のプライマーを用いることによって、水性インキの種類にかかわらず、金属シート上に鮮明な印刷層を形成することができることを見出した。
【００２９】
プライマー層の表面自由エネルギー（γs）における双極子成分（γsp）の割合が上記所定範囲にあると、上述の如き優れた作用効果を奏する理由は明確に解明されていないが、水性インキに含まれているバインダーに対するプライマー層のぬれ性が向上し、プライマー層のバインダー中の分子と、水性インキ中のバインダー中の分子との間の距離が近づき、双極子−双極子相互作用が有効に作用することによって、印刷層がプライマー層上において不必要に流れることなく、プライマー層と印刷層との密着性が向上すると考えられる。
【００３０】
プライマー層の表面自由エネルギー（γs）における双極子成分（γsp）の割合は０．０１〜１８％であり、３〜１７％が好ましく、４〜１６％がより好ましく、５〜１２％が特に好ましい。
【００３１】
プライマー層の表面自由エネルギー（γs）における分散力成分（γsd）の割合は、８０〜９９％が好ましく、８２〜９５％がより好ましく、８２．２〜９０％が特に好ましい。分散力成分（γsd）は、プライマー層及び印刷層を構成している化合物の分子は常に振動しており、この振動によって瞬間的に電荷の偏りが生じて双極子が発生し、分子同士が互いに引っ張り合う力に起因したものであり、分散力成分（γsd）の割合が上記範囲にあることによって、プライマー層のバインダー中の分子と、水性インキ中のバインダー中の分子との間の距離が近づき、双極子−双極子相互作用がより有効に作用することによって、印刷層がプライマー層上において不必要に流れることなく、プライマー層と印刷層との密着性がより向上するものと考えられる。
【００３２】
プライマー層の表面自由エネルギー（γs）における水素結合成分（γsh）の割合は、０．０１〜３．０％又は５〜１１％が好ましく、０．０１〜２．４４％又は７〜１１％がより好ましく、０．０１〜１．８％又は７．５〜１０％が特に好ましい。水素結合成分（γsh）とは、電気陰性度が大きな原子と水素原子との間の強い極性により、水素原子が他の分子の電子供与性の高い原子と結びつく力に起因したものであり、水素結合成分（γsh）の割合が上記範囲にあることによって、プライマー層のバインダー中の分子と、水性インキ中のバインダー中の分子との間の距離が近づき、双極子−双極子相互作用がより有効に作用することによって、印刷層がプライマー層上において不必要に流れることなく、プライマー層と印刷層との密着性がより向上するものと考えられる。
【００３３】
プライマー層の表面自由エネルギー（γs）は、１５ｍＮ／ｍ以上が好ましく、２０〜５５ｍＮ／ｍがより好ましく、２５〜５０ｍＮ／ｍが特に好ましい。表面自由エネルギー（γｓ）が上記範囲であると、プライマー層のバインダー中の分子と、水性インキ中のバインダー中の分子との間の距離が近づき、双極子−双極子相互作用がより有効に作用することによって、印刷層がプライマー層上において流れることなく、プライマー層と印刷層との密着性がより向上するものと考えられる。
【００３４】
プライマー層の表面自由エネルギー（γs）、並びに、プライマー層の表面自由エネルギー（γs）における双極子成分（γsp）の割合、分散力成分（γsd）の割合及び水素結合成分（γsh）の割合は、プライマーに含有されているバインダーの種類（樹脂を構成しているモノマーの種類及び／又はモノマーの含有量など）及び／又は混合比率を調整することによって制御することができる。具体的には、プライマー層の表面自由エネルギー（γs）における双極子成分（γsp）の割合は、プライマーを構成しているバインダーの重量平均分子量又は分極率を調整することによって制御することができる。バインダーの重量平均分子量を大きくすることによって双極子成分（γsp）の割合を大きくすることができる。バインダーの分極率を大きくすることによって、双極子成分（γsp）の割合を大きくすることができる。プライマー層の表面自由エネルギー（γs）における分散力成分（γsd）の割合は、プライマーを構成しているバインダーの分子中に含まれている官能基の数を調整することによって制御することができる。バインダーの分子中に含まれている官能基の数を増加させることによって分散力成分（γsd）の割合を大きくすることができる。プライマー層の表面自由エネルギー（γs）における水素結合成分（γsh）の割合は、プライマーを構成しているバインダーの分子中に含まれている、水素結合を形成し得る官能基の数を増加させることによって、大きくすることができる。
【００３５】
プライマー層の表面自由エネルギー（γs）の各成分は下記の要領で測定された値をいう。先ず、温度２３℃及び相対湿度５５％の条件下でプライマー層を１２時間放置した後、プライマー層の表面に対する３種類の液滴（純水、エチレングリコール、ジヨードメタン）の接触角θを温度２３℃及び相対湿度５５％の条件下で測定する。各液滴の接触角θの測定はそれぞれ５回行い、５回の測定値の相加平均値を用いる。なお、接触角θは、例えば、協和界面科学社から商品名「Ｄｒｏｐ  Ｍａｓｔｅｒ  ＤＭ１００」を用いて測定することができる。
【００３６】
次に、下記のＹｏｕｎｇ−Ｆｏｗｋｅｓの式を用いて、プライマー層の表面自由エネルギーの各成分を求める。
（γsｄ・γLｄ）1/2＋（γsｐ・γLｐ）1/2＋（γsｈ・γLｈ）1/2
＝γL（１＋ｃｏｓθ）／２
γL＝γLｄ＋γLｐ＋γLｈ
但し、
γsｄ：プライマー層の表面自由エネルギーの分散力成分（ｍＮ／ｍ）
γLｄ：液滴の表面自由エネルギーの分散力成分（ｍＮ／ｍ）
γsｐ：プライマー層の表面自由エネルギーの双極子成分（ｍＮ／ｍ）
γLｐ：液滴の表面自由エネルギーの双極子成分（ｍＮ／ｍ）
γsｈ：プライマー層の表面自由エネルギーの水素結合成分（ｍＮ／ｍ）
γLｈ：液滴の表面自由エネルギーの水素結合成分（ｍＮ／ｍ）
γL  ：液滴の表面自由エネルギーの分散力成分、双極子成分及び水素結合成分の総
和（ｍＮ／ｍ）
θ：接触角（°）
【００３７】
なお、３種類の液滴（純水、エチレングリコール、ジエチレグリコール）の表面自由エネルギーの双極子成分（γLｐ）、分散力成分（γLｄ）及び水素結合成分（γLｈ）は、日本接着協会誌ｖｏｌ．１５，Ｎｏ．３，ｐ９６に記載の数値を用いる。
【００３８】
接触角θの値を上記のＹｏｕｎｇ−Ｆｏｗｋｅｓの式に代入して３元連立方程式を解くことにより、プライマー層の表面自由エネルギー（γs）の双極子成分（γsp）、分散力成分（γsd）及び水素結合成分（γsh）を算出することができる。プライマー層の表面自由エネルギー（γs）は、プライマー層の表面自由エネルギーの双極子成分（γsp）、分散力成分（γsd）及び水素結合成分（γsh）の合計値である。
【００３９】
プライマー層の表面自由エネルギー（γs）における双極子成分（γsp）の割合、分散力成分（γsd）の割合及び水素結合成分（γsh）の割合は、下記式に基づいて算出される。
プライマー層の表面自由エネルギー（γs）における双極子成分（γsp）の割合（％）
＝１００×双極子成分（γsp）／表面自由エネルギー（γs）
プライマー層の表面自由エネルギー（γs）における分散力成分（γsd）の割合（％）
＝１００×分散力成分（γsd）／表面自由エネルギー（γs）
プライマー層の表面自由エネルギー（γs）における水素結合成分（γsh）の割合（％）
＝１００×水素結合成分（γsh）／表面自由エネルギー（γs）
【００４０】
積層シートのプライマー層は水性インキのバインダーに対して適度なぬれ性を有していることから、水性インキをプライマー層上において適度な流動性を保持しながらも水性インキが過度にプライマー層上において流れることが防止されており、汎用の水性インキを用いてプライマー層上に鮮明で且つ殆ど剥離しない印刷層を形成して印刷シートを容易に作製することができる。特に、水性インキを用いてインクジェット印刷法によって、金属シート上に容易に多色印刷を行うことができる。
【００４１】
金属シートを構成している金属としては、特に限定されず、例えば、アルミニウム、ステンレス、鉄、亜鉛合金、銅などが挙げられ、アルミニウムが好ましい。
【００４２】
水性インキは、バインダーと、顔料と、分散剤としての界面活性剤と、水性媒体とを含有している。水性インキに用いられる顔料としては、公知の無機顔料及び有機顔料を用いることができる。無機顔料としては、特に限定されず、例えば、酸化チタン、亜鉛華、酸化亜鉛、トリポン、酸化鉄、酸化アルミニウム、二酸化ケイ素などが挙げられる。有機顔料としては、特に限定されず、例えば、アゾ系、アゾメチン系、ポリアゾ系、カーボンブラックなどが挙げられる。顔料の具体例としては、カラーインデックス（Ｃ．Ｉ．：Ｔｈｅ  Ｓｏｃｉｅｔｙ  ｏｆ  Ｄｙｅｒｓ  ａｎｄ  Ｃｏｌｏｕｒｉｓｔｓ社発行）においてピグメントに分類されている化合物、即ち、カラーインデックス（Ｃ．Ｉ．）番号が付されているものが挙げられる。
【００４３】
バインダーとしては、特に限定されず、例えば、アクリル系樹脂、変性ポリオレフィン系樹脂、カゼイン系樹脂、ポリアクリル系樹脂、スチレンアクリル系樹脂、ポリウレタン系樹脂、スチレンブタジエン系樹脂、ポリ塩化ビニル系樹脂、ポリオレフィン系などが挙げられる。バインダーは、インクジェットプリンターのメンテナンス性を考慮すると、バインダーは水溶性樹脂であることが好ましい。バインダーは、単独で用いられても二種以上が併用されてもよい。
【００４４】
界面活性剤としては、特に限定されず、例えば、アルカンスルホン酸塩、α−オレフィンスルホン酸塩、アルキルリン酸エステル塩、アルキルジメチルベタイン、ポリオキシエチレンアルキルアミド、グリセリンアルキルエステルなどが挙げられる。
【００４５】
水性媒体としては、特に限定されず、例えば、水、水と水溶性有機媒体（メタノール、エタノールなどの低級アルコール（炭素数５以下のアルコール））との混合媒体が挙げられる。
【００４６】
水性インキによって形成された印刷層の表面自由エネルギー（γs）の双極子成分（γsp）の割合は、３〜８０％が好ましく、４〜７０％がより好ましく、５〜６０％が特に好ましい。
【００４７】
水性インキによって形成された印刷層の表面自由エネルギー（γs）の分散力成分（γsd）の割合は、３０〜９７％が好ましく、３５〜９６％がより好ましく、４０〜９５％が特に好ましい。
【００４８】
水性インキによって形成された印刷層の表面自由エネルギー（γs）の水素結合成分（γsh）の割合は、０．０１〜３０％が好ましく、０．０２〜２０％がより好ましく、０．０３〜１０％が特に好ましい。
【００４９】
水性インキによって形成された印刷層の表面自由エネルギー（γs）は、１０〜９０ｍＮ／Ｎが好ましく、２０〜８０ｍＮ／Ｎがより好ましく、２５〜７５ｍＮ／Ｎが特に好ましい。
【００５０】
上述のように、上記プライマーを用いることによって、金属シートの一面に水性インキを用いて鮮明に且つ剥離の殆ど生じない印刷層を形成して印刷シートを作製することができるが、この印刷シート１は、ＰＴＰ包装体などの薬剤包装体の用途に好適に用いることができる。
【００５１】
水性インキによって形成された印刷層の表面自由エネルギー（γs）、並びに、印刷層の表面自由エネルギー（γs）の双極子成分（γsp）の割合、分散力成分（γsd）の割合及び水素結合成分（γsh）の割合は、プライマー層の表面自由エネルギー（γs）、並びに、プライマー層の表面自由エネルギー（γs）の双極子成分（γsp）の割合、分散力成分（γsd）の割合及び水素結合成分（γsh）の割合と同様の要領で測定された値をいう。
【００５２】
上記プライマーを用いて製造された印刷シートはＰＴＰ包装体を形成するために好適に用いることができる。具体的には、ＰＴＰ包装体Ａは、図１に示したように、錠剤Ｂを収納するための複数個の錠剤収納部21を有する収納シート２と、収納シート２の錠剤収納部21の開口部を閉止する封止シートとを有している。なお、錠剤Ｂには、一定の形状を有する薬剤が含まれ、カプセルなども含まれる。
【００５３】
収納シート２は、通常、平面長方形状に形成されており、公知の合成樹脂シートを汎用の熱成形方法を用いて部分的に膨出させることによって複数個の錠剤収納部21が形成されている。なお、合成樹脂シートを構成している合成樹脂としては、例えば、ポリエチレンテレフタレートシートなどのポリエステル系樹脂、ポリ塩化ビニルなどのポリ塩化ビニル系樹脂、ポリスチレン系樹脂などが挙げられる。熱成形方法としては、例えば、真空成形方法、圧空成形方法などが挙げられる。
【００５４】
そして、図１に示したように、収納シート２における錠剤収納部21の開口部が形成されている面21aには、錠剤収納部21を閉止するために封止シートが積層一体化されている。
【００５５】
上記封止シートとして上記印刷シート１を用いることができ、印刷シート１を構成している金属シート11の表面にはプライマー層12を介して印刷層13が鮮明に且つ剥離することなく形成されており、薬剤師は、印刷層13に記載された情報に基づいて患者に薬剤をミスなく処方することができる。
【実施例】
【００５６】
以下、実施例を用いて本発明をより具体的に説明するが、本発明はこれらの実施例によって限定されるものではない。
【００５７】
（実施例１〜３、比較例１〜３）
バインダーとして表１に示した化合物と溶媒（酢酸エチル及びメチルエチルケトンの混合物）とを含有するプライマーを用意した。プライマー中のバインダー及び溶媒の含有量を表１に記載した。
【００５８】
なお、アクリル−ウレタン系樹脂は、分子中にウレタン結合を有し且つ主鎖の末端にアクリロキシ基を有する合成樹脂である。比較例１で用いられている化合物は、タナカケミカル社から商品名「ＰＥ５２０」にて市販されている合成樹脂である。
【００５９】
アルミニウムシートを用意し、このアルミニウムシートの一面にプライマーを塗工厚みが２μｍとなるように塗工し、アルミニウムシートの一面に形成されたプライマーの塗工膜を１８０℃にて１０秒間乾燥させて溶媒を蒸発、除去させてプライマー層をアルミニウムシート上に一体的に形成して積層シートを作製した。
【００６０】
得られた積層シートについて、プライマー層の表面自由エネルギー（γs）、並びに、プライマー層の表面自由エネルギー（γs）における双極子成分（γsp）の割合、分散力成分（γsd）の割合及び水素結合成分（γsh）の割合を測定し、その結果を表１に示した。
【００６１】
表１及び２において、「双極子成分（γsp）の割合」、「分散力成分（γsd）の割合」及び「水素結合成分（γsh）の割合」をそれぞれ、「Rγsp」、「Rγsd」及び「Rγsh」と表記した。
【００６２】
得られた積層シートについて、印刷特性を下記の要領で測定し、その結果を表３に示した。
【００６３】
(印刷特性)
積層シートのプライマー層上に水性インキ１（ＤＩＣグラフィックス社製  商品名「ディックセーフＷＨ８０５」、水性インキ２（東洋インキ社製  商品名「アクワキングＨＮ」）、水性インキ３（大日精化工業社製  商品名「ハイドリックＰＥＰ９７５」）又は水性インキ４（大日精化工業社製  商品名「ハイドリックＰＲＰ５００」）を用いてインクジェット方法によって直径０．４ｍｍの円形状のドットを連続して縦方向及び横方向にべた塗りになるように印刷して印刷層を形成した。
【００６４】
得られたドット印刷について、ＪＩＳ  Ｋ５６００−５−６に準拠して剥離性を評価し、残存したドット数を測定した。
【００６５】
（印刷層の表面自由エネルギー）
印刷特性の測定において用いられた水性インキから形成された印刷層の表面自由エネルギー（γs）、並びに、印刷層の表面自由エネルギー（γs）における双極子成分（γsp）の割合、分散力成分（γsd）の割合及び水素結合成分（γsh）の割合を上述の要領で測定し、その結果を表２に示した。
【００６６】
【表１】
2020041018.tif 000003
【００６７】
【表２】
2020041018.tif 000004
【００６８】
【表３】
2020041018.tif 000005
【符号の説明】
【００６９】
１     印刷シート
２     収納シート
11     金属シート
12     プライマー層
13     印刷層
21     錠剤収納部
Ａ     包装体
Ｂ     錠剤
【図１】
2020041018.tif 000006